(57)【要約】【課題】  活物質同士や活物質と集電体との十分な結着性を有する電池電極用バインダー、当該バインダーを含有するスラリー、当該スラリーを用いて成形された電池用電極を提供する。【解決手段】  平均粒子径が０．０５〜１．０μｍである塩化ビニル重合体及び／又は平均粒子径が０．０５〜１．０μｍである塩化ビニル共重合体を含むラテックスを含有することを特徴とする電池電極用バインダー、当該バインダー及び活物質を含有することを特徴とする電池電極用スラリー、並びに電池用電極。【選択図】    なし【特許請求の範囲】
【請求項１】
平均粒子径が０．０５〜１．０μｍである塩化ビニル重合体及び／又は平均粒子径が０．０５〜１．０μｍである塩化ビニル共重合体を含むラテックスを含有することを特徴とする電池電極用バインダー。
【請求項２】
塩化ビニル共重合体が、脂肪酸ビニル及び／又は（メタ）アクリル酸エステルに由来する下記一般式（１）及び／又は一般式（２）で示される構造単位を含むことを特徴とする請求項１に記載の電池電極用バインダー。
【化１】
2013077526.tif 000008
（式中、Ｒ１は炭素数１〜１７のアルキル基を表す。）
【化２】
2013077526.tif 000009
（式中、Ｒ２は炭素数１〜１８のアルキル基を表し、Ｒ３は水素又はメチル基を表す。）
【請求項３】
電池電極用バインダーが、二次電池電極用バインダーであることを特徴とする請求項１又は請求項２に記載の電池電極用バインダー。
【請求項４】
請求項１〜請求項３のいずれかの項に記載の電池電極用バインダー及び活物質を含有することを特徴とする電池電極用スラリー。
【請求項５】
請求項４に記載の電池電極用スラリーを集電体上に塗布、乾燥して得られることを特徴とする電池用電極。
【発明の詳細な説明】
【技術分野】
【０００１】
本発明は、二次電池等の電池に使用することができる水系のバインダー、当該バインダーを含有するスラリー、当該スラリーを用いて成形された電池用電極に関するものである。
【背景技術】
【０００２】
近年、導電性やイオン伝導性物質を基材上に結着した構造体は、多岐に渡る用途に利用されている。特に電池用の電極として利用されている。近年、電池の中で二次電池の普及が目覚しくなってきている。二次電池が用いられる用途としては、ハイブリッド方式自動車があり、著しく普及してきた。さらに、プラグインハイブリッド方式又は電気式自動車が将来大きく普及すると予測されている。また、電動自転車も現在普及し始めた。さらに、携帯電話、ノートパソコン、ＰＤＡなどの携帯端末の普及が著しくなってきている。電動工具などのパワーツールの普及も著しい。さらに、スマートグリッド、特に家庭用としての電源制御システムが普及し始めた。これらの電源は、二次電池が用いられており、最近では、リチウムイオン二次電池が多用されてきた。
【０００３】
電池、特にリチウムイオン二次電池は、電解液、正極用と負極用活物質等と集電体が結着された電極、並びにセパレータから基本的に構成される。
【０００４】
上記に掲げた用途において、二次電池は、小型化、軽量化、薄型化、高性能化が求められている。二次電池の性能向上には、当該電池に用いられている各部材の性能向上が重要であるが、電極の性能向上についても重要な特性と考えられている。電極については、活物質、又は集電体の影響の他、活物質同士、及び活物質と集電体とを結着するためのバインダーとなるポリマー材料の影響も重要である。通常、このバインダーは、ポリマーを、水又は有機溶剤に分散、あるいは溶解した組成物からなり、当該組成物を活物質などと混合したスラリーを集電体に塗布後、乾燥して電極が製造される。ここで水系スラリーに含まれるバインダーとして、スチレン、ブタジエン、アクリロニトリルなどを原料とするスチレン・ブタジエンゴム類（ＳＢＲ）が知られている。ＳＢＲは負極用バインダーとして使用されている。溶剤系では、ポリフッ化ビニリデン（ＰＶＤＦ）などのフッ素系樹脂が知られており、それらバインダーを用い成形した電極が知られている。ＰＶＤＦは、負極、正極用バインダーとして使用されている（特許文献１、２）。
【０００５】
しかし、水分散系ＳＢＲ又は溶剤系フッ素系樹脂がバインダーとして使用され成形された電極を用いたリチウムイオン二次電池は、電極において、活物質同士や活物質と集電体の結着性が十分ではないので、電極が折りたたまれた場合、折りたたまれた部分において活物質と集電体間に剥離が発生し、電池特性が低下することが知られている。また、繰り返しの充放電の際、活物質の容積が膨張と収縮を繰り返すことが知られており、これまで用いられているバインダーでは結着性が十分でないために、活物質と集電体間に剥離が認められる。さらに、溶剤系バインダーは、Ｎ−メチルピロリドンのごとく溶剤と当該バインダー及び活物質などと混合することにより、スラリーを調製する。ここで使用される溶剤は、環境衛生上の問題から、また、このような溶剤系バインダーを用いる場合には、電極塗工設備を防爆構造とする必要があり、さらに排ガス処理設備を必要とする。このため、近年、その使用が忌避される傾向にある。
【０００６】
このような状況下、活物質同士や活物質と集電体との十分な結着性を有する水系のバインダー、当該バインダーを含有するスラリー、さらには当該スラリーを用いて成形された電池用電極が望まれていた。
【先行技術文献】
【特許文献】
【０００７】
【特許文献１】特開２００６−２６０７８２号公報
【特許文献２】特開２００９−２４５９２５号公報
【発明の概要】
【発明が解決しようとする課題】
【０００８】
本発明は、上記の課題に鑑みてなされたものであり、その目的は、二次電池等の電池に使用することができる水系のバインダーであって、活物質同士や活物質と集電体との十分な結着性を有する水系のバインダー、当該バインダーを含有するスラリー、当該スラリーを用いて成形された電池用電極を提供することにある。
【課題を解決するための手段】
【０００９】
本発明者らは、上記課題を解決するために鋭意検討した結果、特定の重合体を含むラテックスを含有するものが一次電池、二次電池の電池用電極のバインダーとして有用であることを新規に見出し、本発明を完成するに至った。すなわち、本発明は、平均粒子径が０．０５〜１．０μｍである塩化ビニル重合体及び／又は平均粒子径が０．０５〜１．０μｍである塩化ビニル共重合体を含むラテックスを含有することを特徴とする電池電極用バインダー、当該電池電極用バインダー及び活物質を含有することを特徴とする電池電極用スラリー、当該スラリーを集電体上に塗布、乾燥して得られることを特徴とする電池用電極である。
【００１０】
以下、本発明について詳細に説明する。
【００１１】
本発明の電池電極用バインダーは、平均粒子径が０．０５〜１．０μｍである塩化ビニル重合体及び／又は平均粒子径が０．０５〜１．０μｍである塩化ビニル共重合体を含むラテックスを含有する。平均粒子径が０．０５μｍ未満の場合には、得られるラテックスは高粘度となり、また。平均粒子径が１．０μｍを超えると活物質同士や活物質と集電体との結着性が低下するばかりでなく、平均粒子径が大きくなるとラテックス中で粒子の沈降が起こりやすくなるため、ラテックスの保存安定性が悪化する。得られるラテックスの保存安定性を維持し、かつ活物質同士や、活物質と集電体との結着性を高めるため、平均粒子径が０．０５〜０．５μｍが好ましく、０．０５〜０．２μｍがさらに好ましい。
【００１２】
本発明の電池電極用バインダーに含有されるラテックスに含まれる平均粒子径が０．０５〜１．０μｍである塩化ビニル重合体及び／又は平均粒子径が０．０５〜１．０μｍである塩化ビニル共重合体は、例えば、１）塩化ビニル単量体単独、又は塩化ビニル単量体とこれと共重合可能な他のモノマー（単量体）の混合物を水性媒体中で、乳化・分散剤、必要に応じて高級アルコール、連鎖移動剤、粒子径制御剤を用い、さらに水溶性開始剤を用いて乳化重合や播種乳化重合する、２）塩化ビニル単量体単独、又は塩化ビニル単量体とこれと共重合可能な他のモノマー（単量体）の混合物を水性媒体中で、乳化・分散剤、必要に応じて高級アルコール、連鎖移動剤を用い、さらに油溶性開始剤を添加して均質化した後に微細懸濁重合や播種微細懸濁重合する、３）塩化ビニル単量体単独、又は塩化ビニル単量体とこれと共重合可能な他のモノマー（単量体）の混合物を水性媒体中で、水溶性高分子、必要に応じて連鎖移動剤、さらに油溶性開始剤を用いて懸濁重合する等により得られる。これらのうち、重合操作の簡便さ等から乳化重合が好ましい。
【００１３】
本発明の電池電極用バインダーに含有されるラテックスが、平均粒子径が０．０５〜１．０μｍである塩化ビニル重合体及び平均粒子径が０．０５〜１．０μｍである塩化ビニル共重合体を含む場合のそれらの割合は特に限定するものではない。
【００１４】
本発明の電池電極用バインダーに含有されるラテックスに含まれる平均粒子径が０．０５〜１．０μｍである塩化ビニル共重合体は、活物質同士や、活物質と集電板との結着性を高めるために、脂肪酸ビニル及び／又は（メタ）アクリル酸エステルに由来する下記一般式（１）及び／又は一般式（２）で示される構造単位を含むことが好ましい。
【００１５】
【化１】
2013077526.tif 000002
（式中、Ｒ１は炭素数１〜１７のアルキル基を表す。）
【００１６】
【化２】
2013077526.tif 000003
（式中、Ｒ２は炭素数１〜１８のアルキル基を表し、Ｒ３は水素又はメチル基を表す。）
ここで、脂肪酸ビニルとしては、例えば、酢酸ビニル、プロピオン酸ビニル、酪酸ビニル、カプロン酸ビニル、カプリル酸ビニル、カプリン酸ビニル、ラウリン酸ビニル、パルミチン酸ビニル、ステアリン酸ビニル等の炭素数２〜１８の脂肪酸のビニルエステル等を挙げることができ、好ましくは酢酸ビニル、プロピオン酸ビニル、酪酸ビニル、カプロン酸ビニル、カプリル酸ビニル、カプリン酸ビニル、ラウリン酸ビニル等の炭素数２〜１２の脂肪酸のビニルエステルであり、より好ましくは酢酸ビニルである。
【００１７】
（メタ）アクリル酸エステルとしては、例えば、アクリル酸メチル、アクリル酸プロピル、アクリル酸ブチル、アクリル酸ｎ−ペンチル、アクリル酸ｎ−ヘキシル、アクリル酸ｎ−ヘプチル、アクリル酸ｎ−オクチル、アクリル酸ｎ−デシル、アクリル酸ｎ−ドデシル、アクリル酸ステアリル等の炭素数１〜１８のアクリル酸エステル、メタクリル酸メチル、メタクリル酸プロピル、メタクリル酸ブチル、メタクリル酸ｎ−ペンチル、メタクリル酸ｎ−ヘキシル、メタクリル酸ｎ−ヘプチル、メタクリル酸ｎ−オクチル、メタクリル酸ｎ−デシル、メタクリル酸ｎ−ドデシル、メタクリル酸ステアリル等の炭素数１〜１８のメタクリル酸エステル等を挙げることができ、好ましくはアクリル酸メチル、アクリル酸プロピル、アクリル酸ブチル、アクリル酸ｎ−ペンチル、アクリル酸ｎ−ヘキシル、アクリル酸ｎ−ヘプチル、アクリル酸ｎ−オクチル、アクリル酸ｎ−デシル、アクリル酸ｎ−ドデシル等の炭素数１〜１２のアクリル酸エステル、メタクリル酸メチル、メタクリル酸プロピル、メタクリル酸ブチル、メタクリル酸ｎ−ペンチル、メタクリル酸ｎ−ヘキシル、メタクリル酸ｎ−ヘプチル、メタクリル酸ｎ−オクチル、メタクリル酸ｎ−デシル、メタクリル酸ｎ−ドデシル等の炭素数１〜１２のメタクリル酸エステルであり、さらに好ましくはアクリル酸メチル、アクリル酸プロピル、アクリル酸ブチル等の炭素数１〜４のアクリル酸エステルである。
【００１８】
塩化ビニル単量体と共重合可能なモノマーは、例えば、上記した脂肪酸ビニルや（メタ）アクリル酸エステルの他、エチレン、プロピレン、ブテン等のオレフィン類；メチルビニルエーテル、エチルビニルエーテル、オクチルビニルエーテル、ラウリルビニルエーテル等のアルキルビニルエーテル類；塩化ビニルデン等のハロゲン化ビニルデン類；アクリル酸、メタクリル酸、フマル酸、マレイン酸、イタコン酸、無水マレイン酸、無水イタコン酸等の不飽和カルボン酸及びその酸無水物；スチレン、α−メチルスチレン、ジビニルベンゼン等の芳香族ビニル化合物；アクリロニトリル等の不飽和ニトリル類；ジアリルフタレート、トリアリルイソシアヌレート等の架橋性モノマー等が挙げられ、単独又は２種類以上使用することができる。塩化ビニル共重合体中のこれらの共重合可能なモノマーのモノマー仕込み組成としては、特に限定するものではないが、活物質同士や活物質と集電体とのより高い結着性を得るため、さらに耐電解液膨潤性を得るために、０重量％を超えて５０重量％以下が好ましく、０重量％を超えて３０重量％以下がさらに好ましい。
【００１９】
重合に使用する乳化・分散剤としては、特に限定するものではなく、例えば、アニオン性界面活性剤、ノニオン性界面活性剤、水溶性高分子等が用いられる。ここで、アニオン性界面活性剤としては、例えば、ドデシルベンゼンスルホン酸ナトリウム等のアルキルベンゼンスルホン酸塩；ラウリル硫酸ナトリウム、テトラデシル硫酸ナトリウム等のアルキル硫酸エステル塩；ジオクチルスルホコハク酸ナトリウム、ジヘキシルスルホコハク酸ナトリウム等のスルホコハク酸塩；ラウリン酸ナトリウム、半硬化牛脂脂肪酸カリウム等の脂肪酸塩；不均化ロジン酸ナトリウム等の不均化ロジン酸塩；ポリオキシエチレンラウリルエーテルサルフェートナトリウム塩、ポリオキシエチレンノニルフェニルエーテルサルフェートナトリウム塩等のエトキシサルフェート塩；アルカンスルホン酸塩；アルキルエーテル燐酸エステルナトリウム塩等を挙げることができる。また、ノニオン性界面活性剤としては、例えば、ポリオキシエチレンオレイルエーテル、ポリオキシエチレンラウリルエーテル等のポリオキシエチレン脂肪アルコールエーテル類；ポリオキシエチレンオクチルフェニルエーテル、ポリオキシエチレンドデシルフェニルエーテル等のポリオキシエチレンアルキルアリルエーテル類；ポリオキシエチレンソルビタンモノラウレート、ポリオキシエチレンソルビタントリステアレート等のポリオキシエチレンソルビタン脂肪酸エステル類；ポリオキシエチレンソルビトールテトラオレエート等のポリオキシソルビトール脂肪酸エステル類；ステアリン酸モノグリセライド、オレイン酸モノジグリセライド等のグリセリン脂肪酸エステル類；ソルビタンモノパリミテート、ソルビタントリオレート等のソルビタン脂肪酸エステル類等を挙げることができる。水溶性高分子としては、例えば、ポリビニルアルコール、ポリアクリル酸、ポリアクリル酸等のアルカリ金属塩；カルボキシメチルセルロース、メチルセルロース等のセルロース類等が挙げられる。当該乳化・分散剤の添加時期としては、特に制限はなく、重合反応前に予め所定量を添加することもできるが、塩化ビニル系樹脂粒子の成長に応じて適宜添加することが好ましい。また、当該乳化・分散剤の添加量としては、特に限定するものではないが、重合時の機械安定性を維持し、及び結着性をより高くするために、単量体１００重量部に対して０．５〜５重量部が好ましい。
【００２０】
乳化重合や播種乳化重合に用いる水溶性開始剤としては、例えば、過硫酸カリウム、過硫酸アンモニウム、過酸化水素、過リン酸カリウム等の水溶性過硫酸化物；これらの過酸化物に、亜硫酸水素ナトリウム、亜硫酸アンモニウム、メタ重亜硫酸カリウム、アスコルビン酸、第１鉄イオンのエチレンジアミン四酢酸ナトリウム錯塩、ピロリン酸第１鉄等の還元剤を組み合わせたレドックス系開始剤；２，２−アゾビス（２−メチルプロピオンアミジン）二塩酸塩等の水溶性アゾ化合物等を挙げることができる。また、当該水溶性開始剤の添加時期としては、特に制限はなく、重合反応前に予め添加しておくことも、反応速度を制御するために重合反応中に連続して添加することもできる。連続して添加する際の添加量に特に制限はなく、重合缶の徐熱能力を超えない範囲で添加すればよい。
【００２１】
必要に応じて使用される高級アルコールとしては、特に制限はなく、通常、炭素数８〜１８の脂肪族高級アルコール等が使用され、これは単独で使用しても、異なる炭素数の脂肪族高級アルコールを混合して用いても差し支えない。
【００２２】
また、必要に応じて使用される連鎖移動剤としては、得られる塩化ビニル重合体及び／又は塩化ビニル共重合体の重合度を調節できるものであればよく、例えば、トリクロロエチレン、四塩化炭素等のハロゲン系炭化水素；２−メルカプトエタノール、３−メルカプトプロピオン酸オクチル、ドデシルメルカプタン等のメルカプタン類；ｎ−ブチルアルデヒド等のアルデヒド類；アセトン等が挙げられる。
【００２３】
さらに、必要に応じて使用される粒子径制御剤としては、例えば、硫酸ナトリウム、硫酸カリウム等のアルカリ金属硫酸塩が挙げられる。また、当該粒子径制御剤の添加量は、効率よく塩化ビニル重合体及び／又は塩化ビニル共重合体の粒子径制御が可能となり、重合反応が安定的なものとなることから単量体の総重量に対して１００〜５０００ｐｐｍとすることが好ましく、１００〜３０００ｐｐｍとすることがさらに好ましい。当該粒子径制御剤の添加時期としては、特に制限はなく、重合反応前に予め添加しておくことも、粒子径をより高度に制御するために重合反応中に連続して添加することもできる。
【００２４】
微細懸濁重合や播種微細懸濁重合や懸濁重合に用いる油溶性開始剤としては、例えば、ジラウロイルパーオキサイド、ジ−３，５，５−トリメチルヘキサノイルパーオキサイド等のジアシルパーオキサイド類；ジイソプロピルパーオキシジカーボネート、ジ−２−エチルヘキシルパーオキシジカーボネート等のパーオキシジカーボネート類；ｔ−ブチルパーオキシピバレート、ｔ−ブチルパーオキシネオデカノエート等のパーオキシエステル類等の有機過酸化物系開始剤、２，２’−アゾビスイソブチロニトリル、２，２’−アゾビス（２,４−ジメチルバレロニトリル）、２，２’−アゾビス（４−メトキシ−２，４−ジメチルバレロニトリル）等のアゾ系開始剤等を挙げることができる。
【００２５】
重合可能な温度としては特に限定するものではないが、重合を制御し、適切な重合時間とするために、１０〜８０℃の範囲が好ましく、３０〜７０℃の範囲がさらに好ましい。
【００２６】
重合反応の終了時期は特に限定するものではないが、活物質同士や活物質と集電体との結着性を十分なものとするため、単量体の転化率が６０〜１００％まで重合を進行させることが好ましく、８０〜１００％まで重合を進行させることがさらに好ましい。
【００２７】
得られたラテックスに未反応の単量体が残存する場合には、環境安全面を良好にするために、モノマーストリップ等により単量体を除去してもよい。
【００２８】
塩化ビニル重合体及び／又は塩化ビニル共重合体を含むラテックスの固形分は特に限定されるものではないが、ラテックスの粘度が高くなるのを防ぎ、スラリーを製造する際の混合を容易にし、スラリーを塗布する際の加工性を良好にするため、７０重量％以下が好ましい。
【００２９】
本発明の電池電極用バインダーは、平均粒子径が０．０５〜１．０μｍである塩化ビニル重合体及び／又は平均粒子径が０．０５〜１．０μｍである塩化ビニル共重合体を含むラテックス以外に、バインダーの粘度を調整するためや、貯蔵時のラテックスの凝集防止や機械的安定性又は凍結安定性等を付与するために、一般的に知られている界面活性剤、分散剤、水溶性高分子等を含有していてもよい。
【００３０】
本発明の電池電極用スラリーは、本発明の電池電極用バインダー及び活物質を含有するものであり、電池用電極を形成するために用いられるものであって、マンガン乾電池や二次電池の電極を形成するために用いられる。特に好ましくは、ニッケル水素電池などの一次電池用電極や、ニッケルカドミウム二次電池、リチウムイオン二次電池などの二次電池用電極であり、さらに好ましくはリチウムイオン二次電池用電極を形成するために用いられる。
【００３１】
本発明の電池電極用スラリーは、本発明の電池電極用バインダーと活物質を混合させて調製する。
【００３２】
本発明の電池電極用スラリーで用いられる活物質は、一般的に知られているものならすべて使用できる。負極用活物質としては、例えば、アモルファスカーボン、黒鉛、フッ化カーボン、炭素繊維、樹脂焼成炭素、黒鉛ウィスカーなどの炭素系材料、ポリアセンなどの高分子化合物、導電性の有機化合物、リチウムと合金化が可能な珪素、錫などの金属等が挙げられる。正極用活物質としては、例えば、二酸化マンガン、三酸化モリブデン、五酸化二バナジウム、酸化鉄類などの金属酸化物、ＬｉＣｏＯ２、ＬｉＭｎＯ２、ＬｉＮｉＯ２などのリチウムを含む複合酸化物、ＬｉＦｅＰＯ４などのリチウムを含む複合金属酸化物、ＦｅＳ２などの遷移金属硫化物、Ｃｕ２Ｖ２Ｏ３などの遷移金属酸化物、ＮｉＦ２などの金属フッ化物、ポリアセチレンなどの高分子化合物等が挙げられる。これらの活物質は、単独又は２種以上用いることができる。
【００３３】
本発明の電池電極用スラリーは、スラリーの粘度や塗布作業性を調整するため、一般的に知られている界面活性剤、分散剤、水溶性高分子等を含有していてもよい。また、本発明の電池電極用スラリーは、導電性をより高くするために、導電性付与剤を含むことが好ましい。導電性付与剤としては、例えば、アセチレンブラック、ケッチェンブラック、カーボンブラック、グラファイトなどの導電性カーボン等を用いることができる。
【００３４】
本発明の電池電極用スラリーの製造方法は一般的に知られている方法が用いられる。具体的には、電池電極用バインダーと活物質を混合して製造される。混合は、一般的に用いられる混合装置であれば特に制限はない。例えば、ボールミル、ホモジナイザー、超音波分散機、プラネタリーミキサー、ニーダー等を用いることができる。
【００３５】
本発明の電池電極用スラリーを構成する電池電極用バインダーは、特に限定するものではないが、活物質同士や活物質と集電体との十分な結着性を維持し、電気を流れやすくし、電池特性を良好にするため、活物質１００重量部に対して、ラテックスの固形分が、好ましくは０．１〜２０重量部、さらに好ましくは０．５〜１０重量部となるように添加する。
【００３６】
本発明の電池用電極は、本発明の電池電極用スラリーと集電体から形成される。具体的には、本発明の電池電極用スラリーを集電体上に塗布、乾燥することにより得られる。
【００３７】
本発明で用いられる集電体は、一般的に用いられるものであれば制限するものではなく、例えば、鉄、銅、アルミニウム、ニッケル、ステンレス鋼、チタン、タンタル、金、白金などの金属材料等が用いられる。正極用ではアルミニウムが好ましく、負極用では、銅が好ましい。
【００３８】
本発明によって得られる電池用電極を製造するための、上記スラリーを集電体上に塗布する方法は、一般的な方法であれば制限はない。例えば、ロールコーター、グラビヤ、エアーナイフ、コンマバー、浸漬等の方法である。乾燥方法としては、放置乾燥、送風乾燥、熱風乾燥、赤外線乾燥等の方法が用いられる。乾燥温度と時間は特に限定するものではないが、電池特性を維持するために、水分が十分揮散されることが好ましい。
【発明の効果】
【００３９】
本発明により、活物質同士、及び活物質と集電体が十分に結着することができる電池電極用バインダーを得ることができる。さらに当該バインダーを含むスラリーを用いて成形された電極は、これまでの電極では困難であった高度の電池特性を有した電池への適用が可能となり、産業上、極めて広い範囲に応用できる。
【実施例】
【００４０】
次に、以下の実施例にもとづき本発明をさらに詳しく説明する。但し、これらは本発明の理解を助けるための例であって本発明の技術的範囲が以下の実施例のみに制限を受けるものではない。
【００４１】
なお、これらの実施例で用いた値は以下の測定法に準拠して得られたものである。
【００４２】
＜原料＞
本発明の実施例には以下の原料を使用した。
【００４３】
（１）スチレン・ブタジエンゴム類（ＳＢＲ）−水系バインダー用原料
ＪＳＲ株式会社製  ＴＲＤ２００１
（２）ポリフッ化ビニリデン（ＰＶＤＦ）−溶剤系バインダー用原料
株式会社クレハ製  ＫＦポリマーＴ＃１１００
（３）黒鉛−負極用活物質
日本黒鉛工業株式会社製  球状化黒鉛粉末  ＣＧＢ−１０
（４）アセチレンブラック−導電付与材
電気化学工業株式会社製  デンカブラック
（５）カルボキシメチルセルロースナトリウム（ＣＭＣ）
第一工業製薬株式会社製  セロゲン７Ａ
（６）Ｎ−メチルピロリドン（ＮＭＰ）
和光純薬工業株式会社製
（７）コバルト酸リチウム−正極用活物質
日本化学工業株式会社製  セルシードＣ−５Ｈ
（８）銅箔−負極集電体
日本テストパネル株式会社製  Ｃ１２２０Ｐ（１００ｍｍ×１００ｍｍ×厚み０．０５ｍｍ）
（９）アルミ箔−正極集電体
東洋アルミエコープロダクツ社株式会社製  クッキングホイル（２５０ｍｍ×１００ｍｍ×厚み０．０１ｍｍ）
＜塩化ビニル重合体及び／又は塩化ビニル共重合体ラテックス中の塩化ビニル重合体及び／又は塩化ビニル共重合体の平均粒子径＞
平均粒子径は、マイクロトラック粒度分布測定装置（日機装株式会社製）を用い、ＨＲＡモード、及びＵＰＡモードで測定した。
【００４４】
＜ラテックス中の脂肪酸ビニル等の含有量測定＞
ラテックス中の脂肪酸ビニル及び／又は（メタ）アクリル酸エステルに由来する構造単位の含有量は、当該ラテックスを４０℃で４８時間真空乾燥後、フーリエ変換赤外分光光度計（ＩＲＡｆｆｉｎｉｔｙ−１、島津製作所製）を用い、塩化ビニル、及び脂肪酸ビニル及び／又は（メタ）アクリル酸エステルに由来する構造単位のもつ特性吸収波長である１４３０ｃｍ−１付近と、１７３０ｃｍ−１付近の吸光度比を測定し、脂肪酸ビニル及び／又は（メタ）アクリル酸エステル含有量を求めた。
【００４５】
＜スラリーの調製＞
（１）電池負極用スラリー
所定量のバインダー、黒鉛、カルボキシメチルセルロースナトリウム（ＣＭＣ）を、３００ｍｌポリプロピレン製ディスポカップに投入し、Ｔ．Ｋ．ホモディスパー（ＰＲＩＭＩＸ社製）を用い、回転数３５０〜１２００ｒｐｍで５分間混練して電池負極用スラリーを調製した。
【００４６】
（２）電池正極用スラリー
所定量のバインダー、コバルト酸リチウム、カルボキシメチルセルロースナトリウム（ＣＭＣ）、及びアセチレンブラックを、３００ｍｌポリプロピレン製ディスポカップに投入し、Ｔ．Ｋ．ホモディスパー（ＰＲＩＭＩＸ社製）を用い、回転数３５０〜１２００ｒｐｍで５分間混練して電池正極用スラリーを調製した。
【００４７】
＜電池用電極の調製＞
バーコーター（ＲＤＳ７５、Ｗｅｂｓｔｅｒ社製）を用い、スラリーを集電体上に一定の厚み（１００μｍ）になるように塗布し、１３５℃で１５分熱風乾燥することにより、電池用電極を調製した。
【００４８】
負極活物質（黒鉛）を用いた電池負極用スラリーの場合は、負極集電体（銅箔）を用いて、電池用電極を得た。正極活物質（コバルト酸リチウム）を用いた電池正極用スラリーの場合は、正極集電体（アルミ箔）を用いて、電極を得た。
【００４９】
＜結着性１＞
電池用電極上のスラリーが塗布・乾燥された部分を、下記の樹脂により擦った際、剥離により集電体表面が露出する回数を、剥がれ回数として測定した。
【００５０】
（１）軟質樹脂（パイロット社製フリクションボールのボディ後部ラバー）
（２）硬質樹脂（パイロット社製フリクションボールのキャップ先端部樹脂）
＜結着性２＞
電池負極用スラリーが塗布・乾燥された負極集電体（銅箔）を１８０°に折り曲げ、折り曲げた部分の負極活物質（黒鉛）の欠落状態を目視評価した。
【００５１】
同様にして、電池正極用スラリーが塗布・乾燥された正極集電体（アルミ箔）を１８０°に折り曲げ、折り曲げた部分の正極活物質（コバルト酸リチウム）、及び導電付与材（アセチレンブラック）の欠落状態を目視評価した。
【００５２】
活物質、導電付与材の欠落状態の目視での判定基準は以下のとおりとした。
【００５３】
（１）欠落なし（結着性が極めて優れる）；◎
（２）塗布面の僅かな欠落がみられる（結着性良好）；○
（３）欠落して下地の集電板が僅かに露出する；△
（４）欠落して下地の集電板が完全に露出する；×
＜通電性＞
負極上の塗布表面、又は正極上の塗布表面に、テスター（三和電気計器株式会社製、ＡＰ−３３）のテスト棒先端を接触させ、抵抗値測定モードで通電可否を測定した。
【００５４】
実施例１
２．５Ｌオートクレーブ中に脱イオン水６６６ｇ、塩化ビニル単量体６００ｇ（１００重量部）、３重量％の過硫酸カリウム水溶液５．４ｇ（０．０２７重量部）、及び５重量％のドデシルベンゼンスルホン酸ナトリウム水溶液５９．４ｇ（０．４９５重量部）を仕込み、混合物を攪拌しながら６６℃に昇温して乳化重合を開始した。重合反応開始１時間後から重合反応終了までの間、５重量％のドデシルベンゼンスルホン酸ナトリウム水溶液１６３．０ｇ（１．３５８重量部）と５重量％のラウリン酸カリウム水溶液５９．４ｇ（０．４９５重量部）との混合液を一定注入量で連続的に添加した。重合反応圧が６６℃における塩化ビニル単量体の飽和蒸気圧から０．３６４ＭＰａ降下した時点で重合反応を停止し、未反応塩化ビニル単量体を回収し、塩化ビニル重合体ラテックスＡ（電池電極用バインダー）を得た。
【００５５】
得られた塩化ビニル重合体ラテックスＡの平均粒子径は、０．０８μｍ、固形分濃度は、３３．５％であった。
【００５６】
実施例２
２．５Ｌオートクレーブ中に脱イオン水６６６ｇ、塩化ビニル単量体６００ｇ（１００重量部）、３重量％の過硫酸カリウム水溶液５．４ｇ（０．０２７重量部）、５重量％のドデシルベンゼンスルホン酸ナトリウム水溶液５９．４ｇ（０．４９５重量部）、及び５重量％−硫酸ナトリウム水溶液６．０ｇ（０．０５重量部）を仕込み、混合物を攪拌しながら６６℃に昇温して乳化重合を開始した。重合反応開始１時間後から重合反応終了までの間、５重量％のドデシルベンゼンスルホン酸ナトリウム水溶液１６３．０ｇ（１．３５８重量部）と５重量％のラウリン酸カリウム水溶液５９．４ｇ（０．４９５重量部）との混合液を一定注入量で連続的に添加した。重合反応圧が６６℃における塩化ビニル単量体の飽和蒸気圧から０．３６４ＭＰａ降下した時点で重合反応を停止し、未反応塩化ビニル単量体を回収し、塩化ビニル重合体ラテックスＢ（電池電極用バインダー）を得た。
【００５７】
得られた塩化ビニル重合体ラテックスＢの平均粒子径は、０．５３μｍ、固形分濃度は、３４．０％であった。
【００５８】
実施例３
２．５Ｌオートクレーブ中に脱イオン水６６６ｇ、塩化ビニル単量体５５２ｇ（９２．０重量部）、酢酸ビニル４８．０ｇ（８．０重量部）、３重量％の過硫酸カリウム水溶液５．４ｇ（０．０２７重量部）、及び５重量％のドデシルベンゼンスルホン酸ナトリウム水溶液８３．４ｇ（０．６９５重量部）を仕込み、混合物を攪拌しながら６６℃に昇温して乳化重合を開始した。重合反応開始後から重合反応終了までの間、５重量％のドデシルベンゼンスルホン酸ナトリウム水溶液１３８．６ｇ（１．１５５重量部）と５重量％のラウリン酸カリウム水溶液２４．０ｇ（０．２０重量部）との混合液を一定注入量で連続的に添加した。重合反応圧が６６℃における塩化ビニル単量体の飽和蒸気圧から０．３６４ＭＰａ降下した時点で重合反応を停止し、未反応塩化ビニル単量体と未反応酢酸ビニルを回収し、さらに５重量％のラウリン酸カリウム水溶液３５．４ｇ（０．２９５重量部）を添加、混合し、塩化ビニル−酢酸ビニル共重合体ラテックスＣ（電池電極用バインダー）を得た。
【００５９】
得られた塩化ビニル−酢酸ビニル共重合体ラテックスＣの平均粒子径は、０．０８μｍ、固形分濃度は、３６．３％であった。また、塩化ビニル−酢酸ビニル共重合体中の酢酸ビニル含量は６．０％であった。
【００６０】
実施例４
２．５Ｌオートクレーブ中に脱イオン水６６６ｇ、塩化ビニル単量体４８０ｇ（８０．０重量部）、３重量％の過硫酸カリウム水溶液５．４ｇ（０．０２７重量部）、及び５重量％のドデシルベンゼンスルホン酸ナトリウム水溶液５９．４ｇ（０．４９５重量部）を仕込み、混合物を攪拌しながら６６℃に昇温して乳化重合を開始した。アクリル酸ブチル１２０ｇ（２０．０重量部）を、重合反応開始後から２０ｇ／ｈｒ．の注入速度で６時間かけて連続的に添加した。また、重合反応開始１時間後から重合反応終了までの間、５重量％のドデシルベンゼンスルホン酸ナトリウム水溶液１６３．０ｇ（１．３５８重量部）と５重量％のラウリン酸カリウム水溶液５９．４ｇ（０．４９５重量部）との混合液を一定注入量で連続的に添加した。重合反応圧が６６℃における塩化ビニル単量体の飽和蒸気圧から０．３６４ＭＰａ降下した時点で重合反応を停止し、未反応塩化ビニル単量体と未反応アクリル酸ブチルを回収し、塩化ビニル−アクリル酸ブチル共重合体ラテックスＤ（電池電極用バインダー）を得た。
【００６１】
得られた塩化ビニル−アクリル酸ブチル共重合体ラテックスＤの平均粒子径は、０．０９μｍ、固形分濃度は、３５．５％であった。また、塩化ビニル−アクリル酸ブチル共重合体中のアクリル酸ブチル含量は１２．０％であった。
【００６２】
実施例５
表１に示したように、黒鉛１００重量部、２重量％のＣＭＣ水溶液１６．７重量部、電池電極用バインダーとしてラテックスＡ２９．９重量部を、３００ｍｌポリプロピレン製ディスポカップに秤量し、さらに固形分濃度が４０重量％となるように水１２９．０重量部を添加し、スパチュラで固練り後、Ｔ．Ｋ．ホモディスパー（ＰＲＩＭＩＸ社製）を用い、回転数３５０〜１２００ｒｐｍで５分間混練して、黒鉛１００重量部、電池電極用バインダー１０重量部、ＣＭＣ０．３重量部の組成を有する電池負極用スラリーを調製した。
【００６３】
【表１】
2013077526.tif 000004
バーコーター（ＲＤＳ７５、Ｗｅｂｓｔｅｒ社製）を用い、スラリーを集電体である５０μｍ−銅箔上に一定の厚み（１００μｍ）になるように塗布し、１３５℃で１５分熱風乾燥して、電池用電極を調製した。
【００６４】
得られた電極を用いて結着性と通電性の評価を行った。その結果を表１に合わせて示す。得られた電極は、良好な結着性、及び通電性を示していた。
【００６５】
実施例６〜８
表１に示したように、実施例５の電池電極用バインダーの種類をラテックスＢ〜Ｄに替えた以外は、実施例５と同様にして電池負極用スラリー、さらに電池用電極を調製した。
【００６６】
得られた電極を用いて結着性と通電性の評価を行った。その結果を表１に合わせて示す。得られた電極は、いずれも良好な結着性、及び通電性を示していた。
【００６７】
実施例９
表１に示したように、黒鉛１００重量部、２重量％のＣＭＣ水溶液１６．７重量部、電池電極用バインダーとしてラテックスＡ１４．９重量部を、３００ｍｌポリプロピレン製ディスポカップに秤量し、さらに固形分濃度が４０重量％となるように水１３１．５重量部を添加し、スパチュラで固練り後、Ｔ．Ｋ．ホモディスパー（ＰＲＩＭＩＸ社製）を用い、回転数３５０〜１２００ｒｐｍで５分間混練して、黒鉛１００重量部、電池電極用バインダー５重量部、ＣＭＣ０．３重量部の組成を有する電池負極用スラリーを調製した。
【００６８】
バーコーター（ＲＤＳ７５、Ｗｅｂｓｔｅｒ社製）を用い、スラリーを集電体である５０μｍ−銅箔上に一定の厚み（１００μｍ）になるように塗布し、１３５℃で１５分熱風乾燥して、電池用電極を調製した。
【００６９】
得られた電極を用いて結着性と通電性の評価を行った。その結果を表１に合わせて示す。得られた電極は、バインダー使用量を減らしたにもかかわらず良好な結着性、及び通電性を示していた。
【００７０】
実施例１０
表１に示したように、黒鉛１００重量部、２重量％のＣＭＣ水溶液１６．７重量部、電池電極用バインダーとしてラテックスＡ６．０重量部を、３００ｍｌポリプロピレン製ディスポカップに秤量し、さらに固形分濃度が４０重量％となるように水１３３．０重量部を添加し、スパチュラで固練り後、Ｔ．Ｋ．ホモディスパー（ＰＲＩＭＩＸ社製）を用い、回転数３５０〜１２００ｒｐｍで５分間混練して、黒鉛１００重量部、電池電極用バインダー２重量部、ＣＭＣ０．３重量部の組成を有する電池負極用スラリーを調製した。
【００７１】
バーコーター（ＲＤＳ７５、Ｗｅｂｓｔｅｒ社製）を用い、スラリーを集電体である５０μｍ−銅箔上に一定の厚み（１００μｍ）になるように塗布し、１３５℃で１５分熱風乾燥して、電池用電極を調製した。
【００７２】
得られた電極を用いて結着性と通電性の評価を行った。その結果を表１に合わせて示す。得られた電極は、バインダー使用量を減らしたにもかかわらず良好な結着性、及び通電性を示していた。
【００７３】
実施例１１
表１に示したように、黒鉛１００重量部、２重量％のＣＭＣ水溶液１６．７重量部、電池電極用バインダーとしてラテックスＤ５．６重量部を、３００ｍｌポリプロピレン製ディスポカップに秤量し、さらに固形分濃度が４０重量％となるように水１３３．５重量部を添加し、スパチュラで固練り後、Ｔ．Ｋ．ホモディスパー（ＰＲＩＭＩＸ社製）を用い、回転数３５０〜１２００ｒｐｍで５分間混練して、黒鉛１００重量部、電池電極用バインダー２重量部、ＣＭＣ０．３重量部の組成を有する電池負極用スラリーを調製した。
【００７４】
バーコーター（ＲＤＳ７５、Ｗｅｂｓｔｅｒ社製）を用い、スラリーを集電体である５０μｍ−銅箔上に一定の厚み（１００μｍ）になるように塗布し、１３５℃で１５分熱風乾燥して、電池用電極を調製した。
【００７５】
得られた電極を用いて結着性と通電性の評価を行った。その結果を表１に合わせて示す。得られた電極は、バインダー使用量を減らしたにもかかわらず良好な結着性、及び通電性を示していた。
【００７６】
比較例１
２．５Ｌオートクレーブ中に脱イオン水９００ｇ、塩化ビニル単量体８００ｇ（１００重量部）、１０重量％のドデシルベンゼンスルホン酸ナトリウム水溶液１１０ｇ（１．３７５重量部）、過酸化ラウロイル１５ｇ（１．８７５重量部）を仕込み、当該混合液をホモジナイザーにより７５分間循環し、均質化処理を行った。その後、内温を４５℃に昇温させて重合反応を開始した。重合反応圧が４５℃における塩化ビニル単量体の飽和蒸気圧から０．２ＭＰａ降下した時点で重合反応を停止し、未反応塩化ビニル単量体を回収し、塩化ビニル重合体ラテックスを製造し、播種重合用シード粒子ラテックスを得た。
【００７７】
得られた播種重合用シード粒子ラテックスの平均粒子径は、０．５９μｍ、固形分濃度は、３１．６％であった。
【００７８】
次に、２．５Ｌオートクレーブ中に脱イオン水６１０ｇ、塩化ビニル単量体７３０ｇ（１００重量部）、得られた播種重合用シード粒子ラテックス６６．８ｇ（２．８９重量部）、５重量％のドデシルベンゼンスルホン酸ナトリウム水溶液１５．３ｇ（０．１０５重量部）を仕込み、混合物を攪拌しながら６６℃に昇温して播種微細懸濁重合を開始した。重合反応開始５５分後から４．４時間かけて、５重量％のドデシルベンゼンスルホン酸ナトリウム水溶液１０３．０ｇ（０．７０５重量部）を一定注入量で連続的に添加した。重合反応圧が６６℃における塩化ビニル単量体の飽和蒸気圧から０．５２１ＭＰａ降下した時点で重合反応を停止し、未反応塩化ビニル単量体を回収し、さらに１０重量％のラウリン酸カリウム水溶液７．３ｇ（０．１０重量部）を添加、混合し、塩化ビニル重合体ラテックスＥ（電池電極用バインダー）を得た。
【００７９】
得られた塩化ビニル重合体ラテックスＥの平均粒子径は、１．５０μｍと大きく、固形分濃度は、４２．８％であった。
【００８０】
比較例２
表２に示したように、実施例５の電池電極用バインダーの種類をラテックスＥを用いた以外は、実施例５と同様にして電池負極用スラリー、さらに電池用電極を調製した。
【００８１】
【表２】
2013077526.tif 000005
得られた電極を用いて結着性と通電性の評価を行った。その結果を表２に合わせて示す。得られた電極は通電性を示したが、結着性が劣っていた。
【００８２】
比較例３
表２に示したように、比較例２の電池電極用バインダーの種類をＳＢＲラテックスに替えた以外は、比較例２と同様にして電池負極用スラリー、さらに電池用電極を調製した。
【００８３】
得られた電極を用いて結着性と通電性の評価を行った。その結果を表２に合わせて示す。得られた電極は通電性を示したが、結着性が劣っていた。
【００８４】
比較例４
表２に示したように、黒鉛１００重量部、電池電極用バインダーとして６．４重量％のＰＶＤＦ−ＮＭＰ溶液１５６．３重量部を、３００ｍｌポリプロピレン製ディスポカップに秤量し、さらに固形分濃度が４０重量％となるようにＮＭＰ１９．０重量部を添加し、スパチュラで固練り後、Ｔ．Ｋ．ホモディスパー（ＰＲＩＭＩＸ社製）を用い、回転数３５０〜１２００ｒｐｍで５分間混練して、黒鉛１００重量部、電池電極用バインダー１０重量部の組成を有する電池負極用スラリーを調製した。
【００８５】
バーコーター（ＲＤＳ７５、Ｗｅｂｓｔｅｒ社製）を用い、スラリーを集電体である５０μｍ−銅箔上に一定の厚み（１００μｍ）になるように塗布し、１３５℃で１５分熱風乾燥して、電池用電極を調製した。
【００８６】
得られた電極を用いて結着性と通電性の評価を行った。その結果を表２に合わせて示す。得られた電極は通電性を示したが、結着性が劣っていた。
【００８７】
比較例５
表２に示したように、黒鉛１００重量部、２重量％のＣＭＣ水溶液１６．７重量部、電池電極用バインダーとしてＳＢＲラテックス１０．３重量部を、３００ｍｌポリプロピレン製ディスポカップに秤量し、さらに固形分濃度が４０重量％となるように水１３６．５重量部を添加し、スパチュラで固練り後、Ｔ．Ｋ．ホモディスパー（ＰＲＩＭＩＸ社製）を用い、回転数３５０〜１２００ｒｐｍで５分間混練して、黒鉛１００重量部、電池電極用バインダー５重量部、ＣＭＣ０．３重量部の組成を有する電池負極用スラリーを調製した。
【００８８】
バーコーター（ＲＤＳ７５、Ｗｅｂｓｔｅｒ社製）を用い、スラリーを集電体である５０μｍ−銅箔上に一定の厚み（１００μｍ）になるように塗布し、１３５℃で１５分熱風乾燥して、電池用電極を調製した。
【００８９】
得られた電極を用いて結着性と通電性の評価を行った。その結果を表２に合わせて示す。得られた電極は、バインダー使用量を減らしたため、通電性は示したが結着性は劣っていた。
【００９０】
実施例１２
表３に示したように、コバルト酸リチウム１００重量部、アセチレンブラック３．０重量部、２重量％のＣＭＣ水溶液１６．７重量部、電池電極用バインダーとしてラテックスＡ９．０重量部を、３００ｍｌポリプロピレン製ディスポカップに秤量し、さらに固形分濃度が５５重量％となるように水６４．６重量部を添加し、スパチュラで固練り後、Ｔ．Ｋ．ホモディスパー（ＰＲＩＭＩＸ社製）を用い、回転数３５０〜１２００ｒｐｍで５分間混練して、コバルト酸リチウム１００重量部、アセチレンブラック３重量部、電池電極用バインダー３重量部、ＣＭＣ０．３重量部の組成を有する電池正極用スラリーを調製した。
【００９１】
【表３】
2013077526.tif 000006
バーコーター（ＲＤＳ７５、Ｗｅｂｓｔｅｒ社製）を用い、スラリーを集電体である１０μｍ−アルミ箔上に一定の厚み（１００μｍ）になるように塗布し、１３５℃で１５分熱風乾燥して、電池用電極を調製した。
【００９２】
得られた電極を用いて結着性と通電性の評価を行った。その結果を表３に合わせて示す。得られた電極は、良好な結着性、及び通電性を示していた。
【００９３】
実施例１３〜１５
表３に示したように、実施例１２の電池電極用バインダーの種類をラテックスＢ〜Ｄに替えた以外は、実施例１２と同様にして電池正極用スラリー、さらに電池用電極を調製した。
【００９４】
得られた電極を用いて結着性と通電性の評価を行った。その結果を表３に合わせて示す。得られた電極は、いずれも良好な結着性、及び通電性を示していた。
【００９５】
実施例１６
表３に示したように、コバルト酸リチウム１００重量部、アセチレンブラック３．０重量部、２重量％のＣＭＣ水溶液１６．７重量部、電池電極用バインダーとしてラテックスＡ１４．９重量部を、３００ｍｌポリプロピレン製ディスポカップに秤量し、さらに固形分濃度が５５重量％となるように水６２．３重量部を添加し、スパチュラで固練り後、Ｔ．Ｋ．ホモディスパー（ＰＲＩＭＩＸ社製）を用い、回転数３５０〜１２００ｒｐｍで５分間混練して、コバルト酸リチウム１００重量部、アセチレンブラック３重量部、電池電極用バインダー５重量部、ＣＭＣ０．３重量部の組成を有する電池正極用スラリーを調製した。
【００９６】
バーコーター（ＲＤＳ７５、Ｗｅｂｓｔｅｒ社製）を用い、スラリーを集電体である１０μｍ−アルミ箔上に一定の厚み（１００μｍ）になるように塗布し、１３５℃で１５分熱風乾燥して、電池用電極を調製した。
【００９７】
得られた電極を用いて結着性と通電性の評価を行った。その結果を表３に合わせて示す。得られた電極は、良好な結着性、及び通電性を示していた。
【００９８】
実施例１７
表３に示したように、コバルト酸リチウム１００重量部、アセチレンブラック３．０重量部、２重量％のＣＭＣ水溶液１６．７重量部、電池電極用バインダーとしてラテックスＡ４．５重量部を、３００ｍｌポリプロピレン製ディスポカップに秤量し、さらに固形分濃度が５５重量％となるように水６６．４重量部を添加し、スパチュラで固練り後、Ｔ．Ｋ．ホモディスパー（ＰＲＩＭＩＸ社製）を用い、回転数３５０〜１２００ｒｐｍで５分間混練して、コバルト酸リチウム１００重量部、アセチレンブラック３重量部、電池電極用バインダー１．５重量部、ＣＭＣ０．３重量部の組成を有する電池正極用スラリーを調製した。
【００９９】
バーコーター（ＲＤＳ７５、Ｗｅｂｓｔｅｒ社製）を用い、スラリーを集電体である１０μｍ−アルミ箔上に一定の厚み（１００μｍ）になるように塗布し、１３５℃で１５分熱風乾燥して、電池用電極を調製した。
【０１００】
得られた電極を用いて結着性と通電性の評価を行った。その結果を表３に合わせて示す。得られた電極は、バインダー使用量を減らしたにもかかわらず良好な結着性、及び通電性を示していた。
【０１０１】
実施例１８
表３に示したように、コバルト酸リチウム１００重量部、アセチレンブラック３．０重量部、２重量％のＣＭＣ水溶液１６．７重量部、電池電極用バインダーとしてラテックスＤ４．２重量部を、３００ｍｌポリプロピレン製ディスポカップに秤量し、さらに固形分濃度が５５重量％となるように水６６．７重量部を添加し、スパチュラで固練り後、Ｔ．Ｋ．ホモディスパー（ＰＲＩＭＩＸ社製）を用い、回転数３５０〜１２００ｒｐｍで５分間混練して、コバルト酸リチウム１００重量部、アセチレンブラック３重量部、電池電極用バインダー１．５重量部、ＣＭＣ０．３重量部の組成を有する電池正極用スラリーを調製した。
【０１０２】
バーコーター（ＲＤＳ７５、Ｗｅｂｓｔｅｒ社製）を用い、スラリーを集電体である１０μｍ−アルミ箔上に一定の厚み（１００μｍ）になるように塗布し、１３５℃で１５分熱風乾燥して、電池用電極を調製した。
【０１０３】
得られた電極を用いて結着性と通電性の評価を行った。その結果を表３に合わせて示す。得られた電極は、バインダー使用量を減らしたにもかかわらず良好な結着性、及び通電性を示していた。
【０１０４】
比較例６
表４に示したように、実施例１２の電池電極用バインダーの種類をラテックスＥに替えた以外は、実施例１２と同様にして電池正極用スラリー、さらに電池用電極を調製した。
【０１０５】
【表４】
2013077526.tif 000007
得られた電極を用いて結着性と通電性の評価を行った。その結果を表４に合わせて示す。得られた電極は通電性を示したが、結着性が劣っていた。
【０１０６】
比較例７
表４に示したように、比較例６の電池電極用バインダーの種類をＳＢＲラテックスに替えた以外は、比較例６と同様にして電池正極用スラリー、さらに電池用電極を調製した。
【０１０７】
得られた電極を用いて結着性と通電性の評価を行った。その結果を表４に合わせて示す。得られた電極は通電性を示したが、結着性が劣っていた。
【０１０８】
比較例８
表４に示したように、コバルト酸リチウム１００重量部、アセチレンブラック３．０重量部、電池電極用バインダーとして６．４重量％のＰＶＤＦ−ＮＭＰ溶液４６．９重量部を、３００ｍｌポリプロピレン製ディスポカップに秤量し、さらに固形分濃度が５５重量％となるようにＮＭＰ４２．８重量部を添加し、スパチュラで固練り後、Ｔ．Ｋ．ホモディスパー（ＰＲＩＭＩＸ社製）を用い、回転数３５０〜１２００ｒｐｍで５分間混練して、コバルト酸リチウム１００重量部、アセチレンブラック３重量部、電池電極用バインダー３重部の組成を有する電池正極用スラリーを調製した。
【０１０９】
バーコーター（ＲＤＳ７５、Ｗｅｂｓｔｅｒ社製）を用い、スラリーを集電体である１０μｍ−アルミ箔上に一定の厚み（１００μｍ）になるように塗布し、１３５℃で１５分熱風乾燥して、電池用電極を調製した。
【０１１０】
得られた電極を用いて結着性と通電性の評価を行った。その結果を表４に合わせて示す。得られた電極は通電性を示したが、結着性が劣っていた。
【０１１１】
比較例９
表４に示したように、コバルト酸リチウム１００重量部、アセチレンブラック３．０重量部、２重量％のＣＭＣ水溶液１６．７重量部、電池電極用バインダーとしてＳＢＲラテックス１０．３重量部を、３００ｍｌポリプロピレン製ディスポカップに秤量し、さらに固形分濃度が５５重量％となるように水６６．９重量部を添加し、スパチュラで固練り後、Ｔ．Ｋ．ホモディスパー（ＰＲＩＭＩＸ社製）を用い、回転数３５０〜１２００ｒｐｍで５分間混練して、コバルト酸リチウム１００重量部、アセチレンブラック３重量部、電池電極用バインダー５重量部、ＣＭＣ０．３重量部の組成を有する電池正極用スラリーを調製した。
【０１１２】
バーコーター（ＲＤＳ７５、Ｗｅｂｓｔｅｒ社製）を用い、スラリーを集電体である１０μｍ−アルミ箔上に一定の厚み（１００μｍ）になるように塗布し、１３５℃で１５分熱風乾燥して、電池用電極を調製した。
【０１１３】
得られた電極を用いて結着性と通電性の評価を行った。その結果を表４に合わせて示す。得られた電極は通電性を示したが、バインダー使用量を増やしたにもかかわらず結着性は劣っていた。
【産業上の利用可能性】
【０１１４】
本発明の電池電極用バインダー、当該バインダーを含有する電池電極用スラリーを用いた電極は、活物質同士や活物質と集電体との十分な結着性が得られ、電池特性に優れた電池を得ることができる。